"自己研磨性および/または防汚性塗料組成物のための結合剤であって、少なくとも50重量の、バーサチック酸のビニルエステルのモノマー単位から形成されるオリゴマーまたはポリマー組成物を含んでなる結合剤。バーサチック酸のビニルエステル中の炭素原子数が11であり、従って9個の炭素原子をもつバーサチック酸、のビニルエステルである、請求項1記載の結合剤。ポリマーを調製するために必要なモノマーのバランスが次のモノマー:アルキルアクリレート、アルキルアルクアクリレート、R13シリルアクリレートここで各R1基は独立に、水素または、あらゆるアルキル、アルケニル、アルキニル、アラルキルもしくはアリール基から選択される、R23シリルアルクアクリレートここで各R2基は独立に、水素またはあらゆるアルキル、アルケニル、アルキニル、アラルキルもしくはアリール基から選択される、一般式II:R34-mSiOR4mIIをもつモノマーここで、各R3は独立に、水素またはあらゆるアルキル、アルケニル、アルキニル、アラルキルもしくはアリール基から選択され、そして各R4は独立に、水素またはあらゆるアルキル、アルケニル、アルキニル、アラルキル、アリールから選択され、そしてm=1~4の1種以上から選択される、請求項1または請求項2のいずれかに記載の結合剤。コモノマーがメチルアクリレート、エチルアクリレート、プロピルアクリレート、ブチルアクリレートおよびメチルメタアクリレートから選択される、請求項3記載の結合剤。コモノマーが、式IIに従うと、少なくとも1個のR3基がビニル基を含み、またm=1~3である1個以上のビニルシランモノマー、あるいは、式IIに従うと、少なくとも1個のR3基がメタクリレート基を含んでなり、またm=1~3である、1個以上のメタクリルシランモノマー、から選択される、請求項3記載の結合剤。ポリマー組成物が少なくとも約60重量、より好適には少なくとも約70重量、更により好適には少なくとも80重量、そして更により好適には少なくとも約90重量の、バーサチック酸のビニルエステルのモノマー単位を含んでなる、いずれかの前記請求項に記載の結合剤。ポリマー組成物が少なくとも約95重量の、バーサチック酸のビニルエステルのモノマー単位を含んでなる、いずれかの前記請求項に記載の結合剤。自己研磨性および/または防汚性塗料組成物のための結合剤を形成する方法であって、少なくとも50重量の、バーサチック酸のビニルエステルのモノマー単位を含んでなるモノマー混合物を重合する工程を含んでなる、方法。請求項1~7のいずれかに記載の結合剤を含んでなる、自己研磨性および/または防汚性塗料組成物。塗料組成物が海洋塗料組成物である、請求項9記載の塗料組成物。自己研磨性および/または防汚性塗料組成物中の結合剤としての、少なくとも50重量の、バーサチック酸のビニルエステルのモノマー単位から形成されるオリゴマーまたはポリマー組成物の使用。海洋自己研磨性防汚性塗料中への請求項1~7のいずれかに記載の結合剤の使用。iカルボン酸、ii少なくとも1種の金属酸化物化合物、およびiii少なくとも50重量の、バーサチック酸のビニルエステルのモノマー単位から形成されるオリゴマーまたはポリマー組成物含んでなる、1種以上の結合剤:を含んでなる、塗料組成物。iカルボン酸、ii少なくとも1種の金属酸化物化合物、iii脱水剤、およびiv少なくとも50重量の、バーサチック酸のビニルエステルのモノマー単位から形成されるオリゴマーまたはポリマー組成物を含んでなる、1種以上の結合剤:を含んでなる、塗料組成物組成物であって、塗料組成物の製造において、成分iまたはiiのいずれかの添加の前に、脱水剤iiiが成分iまたはiiの他方と接触させられることを特徴とする、塗料組成物。iカルボン酸、ii少なくとも1種の金属酸化物化合物、iii脱水剤、およびiv少なくとも50重量の、バーサチック酸のビニルエステルのモノマー単位から形成されるオリゴマーまたはポリマー組成物を含んでなる、1種以上の結合剤:を含んでなる、塗料組成物を形成する方法であって、成分iまたはiiのいずれかの添加の前に、脱水剤iiiを成分iまたはiiの他方と接触させる工程を含んでなる、方法。本発明の第1の態様に従うと、自己研磨性および/または防汚性塗料組成物中の結合剤として、少なくとも50重量の、バーサチック酸のビニルエステルのモノマー単位から形成されるオリゴマーまたはポリマー組成物の使用が提供される。用語バーサチック酸により、それは、式中、合計9~11個の炭素原子があり、また各R5およびR6がアルキル基である一般式CR5R6CH3CO2Hに対応する、酸または酸の混合物を意味する。バーサチック酸の一般式は以下の式i:に示される。従ってバーサチック酸のビニルエステルの一般式は以下の式ii:に示される。ここで、R5とR6はそれぞれ独立に、C1~C7の、分枝または非分枝アルキル基を表すが、式iiのバーサチック酸のビニルエステル中の炭素原子の総数は11~13の間である。従って、R5とR6はそれぞれ独立に、メチル基、エチル基、線状または分枝プロピル基、線状または分枝ブチル基、線状、分枝または環式ペンチル基、線状、分枝または環式ヘキシル基、あるいは線状、分枝または環式ヘプチル基から選択することができる。例えば、R5がプロピル基として選択される場合は、R6は線状、分枝または環式プロピル、ブチル、またはペンチル基のいずれかとして選択することができ、それによりそれぞれ、11、12または13個の炭素原子をもつバーサチック酸のビニルエステルを作ることができる。バーサチック酸のビニルエステル中の炭素原子数が11であり、従って9個の炭素原子をもつバーサチック酸、のビニルエステルであることは特に好適である。このようなバーサチック酸のビニルエステルは、MomentiveChemicalsから商品名Veova登録商標として市販されている。ポリマーを調製するために必要なモノマーのバランスは、1種以上のあらゆる知られたコモノマー、好適にはその中に1個のエチレンによる不飽和基をもつコモノマー、から選択されることができる。適切なコモノマーはアクリル酸のアルキルエステルおよびアルキルアクリル酸のアルキルエステルを含む。好適なコモノマーは例えば、C1-4アルキルC0-4アルクアクリレート、例えばメチルアクリレート、エチルアクリレート、プロピルアクリレート、ブチルアクリレート、メチルメタアクリレート、エチルメタアクリレート、プロピルメタアクリレート、ブチルメタアクリレート、メチルエタアクリレート、エチルエタアクリレート、プロピルエタアクリレート、ブチルエタアクリレート、メチルプロパアクリレート、エチルプロパアクリレート、プロピルプロパアクリレート、ブチルプロパアクリレート、メチルブタアクリレート、エチルブタアクリレート、プロピルブタアクリレート、ブチルブタアクリレートを含む。その他の適切なコモノマーはビニルモノマー、例えば塩化ビニル、ビニルエーテル、ビニルイソブチルエーテル、ビニルピロリドン、ビニルアセテート、ビニルアルコール、エチレン、プロペン、ブタジエンおよびスチレンを含む。オリゴマーまたはポリマー材料はまた、塩化ビニル、ビニルエーテル、ビニルイソブチルエーテル、ビニルアセテート、ビニルアルコールを含むことができる。特に好適なコモノマーはメチルアクリレート、エチルアクリレート、プロピルアクリレート、ブチルアクリレートおよびメチルメタアクリレートを含む。バーサチック酸のビニルエステルとともに使用されるコモノマーは、共結合剤に関連して下記に言及されるあらゆるモノマーであることができることは認められるであろう。とりわけバーサチック酸のビニルエステルとともに使用されるコモノマーは、1種以上の以下のモノマー:アルキルアクリレート、アルキルアルクアクリレート、R13シリルアクリレートここで各R1基は独立に、水素、またはあらゆるアルキル、アルケニル、アルキニル、アラルキルもしくはアリール基から選択される、R23シリルアルクアクリレートここで各R2基は独立に、水素またはあらゆるアルキル、アルケニル、アルキニル、アラルキルもしくはアリール基から選択される、一般式II:R34-mSiOR4mIIここで各R3は独立に、水素、またはあらゆるアルキル、アルケニル、アルキニル、アラルキルもしくはアリール基から選択され、また各R4は独立に、水素またはあらゆるアルキル、アルケニル、アルキニル、アラルキル、アリールから選択され、そしてm=1~4をもつモノマー、であることができる。一つの態様において、コモノマーは、前記の式IIに従うと、少なくとも1個のR3基がビニル基を含んでなり、またm=1~3である、1種以上のビニルシランモノマーを含むことができる。このような態様において、少なくとも1個のR3基は好適にはエチニルCH2=CH-基を含んでなる。一つの態様において、コモノマーは、前記の式IIに従うと、少なくとも1個のR3基がメタクリレート基を含んでなり、またm=1~3である、1個以上のメタクリルシランモノマーを含むことができる。このような態様において、少なくとも1個のR3基は好適には、アルキレンメタクリレートを含んでなる。ポリマー組成物は好適には、少なくとも約60重量、より好適には少なくとも約70重量、更により好適には少なくとも80重量、そして更により好適には少なくとも約80重量の、バーサチック酸のビニルエステルのモノマー単位を含んでなる。特に好適な態様において、ポリマー組成物は少なくとも約90重量、そして好適には少なくとも約95重量の、バーサチック酸のビニルエステルのモノマー単位を含んでなる。ポリマー組成物は最も好適には、実質的にバーサチック酸のビニルエステルのモノマー単位のホモポリマーである。例えば、ポリマー組成物は少なくとも約98重量、または好適には少なくとも約99重量の、バーサチック酸のビニルエステルのモノマー単位を含んでなることができる。一つの態様において、ポリマー組成物はもっぱら、バーサチック酸のビニルエステルのモノマー単位から形成される。第2の態様の結合剤は好適には、唯一の結合剤含有物として、または前記のようなその他の結合剤と組み合わせて、第一の態様の塗料組成物中に含まれることができる。本発明の第2の態様に従うと、少なくとも50重量の、バーサチック酸のビニルエステルのモノマー単位から形成されるオリゴマーまたはポリマー組成物を含んでなる、自己研磨剤性および/または防汚性塗料組成物のための結合剤が提供される。ポリマー組成物は好適には、少なくとも約60重量、より好適には少なくとも約70重量、更により好適には少なくとも80重量、そして更により好適には少なくとも約80重量の、バーサチック酸のビニルエステルのモノマー単位を含んでなる。特に好適な態様において、ポリマー組成物は少なくとも約90重量、そして好適には少なくとも約95重量の、バーサチック酸のビニルエステルのモノマー単位を含んでなる。最も好適には、実質的にポリマー組成物はバーサチック酸のビニルエステルのモノマー単位のホモポリマーである。例えば、ポリマー組成物は少なくとも約98重量、または好適には少なくとも約99重量の、バーサチック酸のビニルエステルのモノマー単位を含んでなることができる。本発明の第三の態様に従うと、少なくとも50重量の、バーサチック酸のビニルのモノマー単位を含んでなるモノマー混合物を重合する工程を含んでなる、自己研磨性および/または防汚性塗料組成物のための結合剤を形成する方法が提供される、モノマー混合物は好適には、更に1種以上の重合開始剤を含んでなる。重合開始剤は例えば、ジ-t-アミル過酸化物のような過酸化物化合物であることができる。本発明の第四の態様に従うと、第二の態様の結合剤を含んでなる、自己研磨性および/または防汚性塗料組成物が提供される。塗料組成物は好適には、海洋塗料組成物、自己研磨性および/または防汚性塗料組成物である。塗料組成物は好適には、1種以上の防汚剤を含んでなる。各防汚剤は好適には、少なくとも1種の金属酸化物化合物を含んでなる。結合剤は好適には、更に、1種以上の共結合剤を含んでなることができる。共結合剤はオリゴマーまたポリマー材料を含んでなることができる。各共結合剤は好適には、100重量を製造するための結合剤のバランスを表す。共結合剤はアクリレート材料、例えばポリアクリレート材料を含んでなることができる。共結合剤はシリルアクリレート材料、例えばポリシリルアクリレート材料を含んでなることができる。共結合剤は金属アクリレート材料、例えば銅アクリレートまたは亜鉛アクリレートを含んでなることができる。共結合剤のオリゴマーまたはポリマー材料は1種以上のモノマーから形成することができる。言い換えると、オリゴマーまたはポリマー材料は、ホモポリマー/ホモオリゴマーまたはコポリマー/コオリゴマーターポリマー/ターオリゴマー等であることができる。共結合剤は1種以上のオリゴマーまたはポリマー材料を含んでなることができる。共結合剤のオリゴマーまたはポリマー材料は好適には、以下のモノマー:アルキルアクリレート、アルキルアルクアクリレート、R13シリルアクリレートここで各R1基は独立に、あらゆるアルキル、アルケニル、アルキニル、アラルキルまたはアリール基から選択される、R23シリルアルクアクリレートここで各R2基は独立に、あらゆるアルキル、アルケニル、アルキニル、アラルキルまたはアリール基から選択される、一般式II:R34-mSiOR4mIIをもつモノマーここで、各R3は独立に、あらゆるアルキル、アルケニル、アルキニル、アラルキルまたはアリール基から選択され、そして各R4は独立に、水素またはあらゆるアルキル、アルケニル、アルキニル、アラルキル、アリールから選択され、そしてm=1~4:の1種以上から形成される。一つの態様において、本明細書に記載の結合剤は、iカルボン酸、ii少なくとも1種の金属酸化物化合物、およびiii少なくとも50重量の、バーサチック酸のビニルエステルのモノマー単位から形成されるオリゴマーまたはポリマー組成物含んでなる、1種以上の結合剤:を含んでなる塗料組成物中で結合剤または少なくとも1種の結合剤として使用される時に、特に有利である。更なる態様において、本明細書に記載の結合剤は、iカルボン酸、ii少なくとも1種の金属酸化物化合物、iii脱水剤、およびiv1種以上の結合剤:を含んでなる塗料組成物であって、塗料組成物の製造において、成分iまたはiiのいずれかの添加の前に、脱水剤iiiが成分iまたはiiの他方と接触させられることを特徴とする塗料組成物中に、結合剤として、または少なくとも1種の結合剤として使用される時に特に有利である。有利なことには、驚くべきことには、塗料組成物の製造中に、成分iまたはiiのいずれかの添加の前の成分iまたはiiの他方への脱水剤の接触が、金属樹脂酸塩をほとんどまたは全く含まない塗料組成物をもたらすことが発見された。このような塗料は驚くべきことには、より大量の金属樹脂酸塩が形成される塗料に比較して、より高い自己研磨率のような有利な特性を示すことが見出された。更に、このような塗料はより早く、より一定の浸蝕率をもつことが示された。これは船舶における亜熱帯領域において、またより遅く移動する船舶上および低い運行速度<70をもつ船舶上の性能および使用に対して有益である。更に、本発明の塗料組成物は先行技術の塗料より高い容積固形分を含む典型的には約55の代わりに約70。これは、塗料組成物をより経済的に、そして使用時に、より環境に優しいものにさせる典型的には約33少ない溶剤排出。どんな学説にも制約されることを望まないが、反応を開始させるための触媒として、カルボン酸と金属酸化物化合物との反応は痕跡量の水を要すると考えられる。次にカルボン酸と金属酸化物間の反応は更なる水を放出し、それにより反応を促進する。従って、成分iまたはiiのいずれかの添加の前に、成分iまたはiiの他方に、脱水剤iiiを添加することは、カルボン酸と金属酸化物化合物のあらゆる反応の前にその系から痕跡の水を除去する。カルボン酸iまたは少なくとも1種の金属酸化物化合物iiの添加の前に、脱水剤iiiが塗料組成物の溶剤または他の成分に添加され、その後、成分iまたはiiのいずれかが、成分iまたはiiの他方の添加の前に添加されることができることは当業者により認められるであろう。脱水剤は好適には、成分iまたはiiのいずれかの添加の前に、成分iまたはiiの他方と接触され、混合される。一つの態様において、脱水剤は成分iまたはiiのいずれかと接触され、次に、一定の時間Tの経過後に、成分iまたはiiの他方が添加される。経過期間Tは好適には、少なくとも5秒、より好適には少なくとも30秒、更により好適には、少なくとも1分である。脱水剤は好適には、成分iまたはiiのいずれかの添加の前に、脱水剤が、脱水剤および成分iまたはiiの混合物全体に十分に均等に分散されて、それから実質的にあらゆる水分を除去するような時間、温度、圧力および場合により混合の条件下で、成分iまたはiiの他方と接触させられる。脱水剤は好適には、成分iまたはiiのいずれかが添加される時に、脱水剤が、脱水剤および成分iまたはiiの混合物全体にわたり十分に均等に分散されて、実質的に金属樹脂酸塩の形成を妨げるような時間、温度、圧力および場合により混合の条件下で、成分iまたはiiの他方と接触させられる。カルボン酸は好適には、ロジンまたはその水素化誘導体、あらゆるC1~C20の、場合により置換された、線状、分枝または環式モノ、ジまたはトリカルボン酸、脂肪酸、アクリル酸、アルキルアクリル酸、アジピン酸、安息香酸、ナフテン酸、エチルヘキシルカルボン酸、メタン酸、エタン酸、プロパン酸、ブタン酸、ペンタン酸、シクロペンタン酸、ヘキサン酸、シクロヘキサン酸、メチル安息香酸、の1種以上を含んでなる。カルボン酸はまた、好適にはその側鎖基上にカルボン酸官能基をもつポリマーまたはオリゴマーを含むことができる。カルボン酸は例えば、カルボン酸官能基をもつあらゆるポリエステル、ポリアクリレートまたはアルキドポリマーもしくはオリゴマーであることができる。適切なカルボン酸官能性ポリマーの例は、国際公開第2004/085503号パンフレットに開示され、その内容は参照することにより本明細書に引用されたこととされる。カルボン酸基含有ポリマーは、その側鎖上に、酸の基をもつあらゆる適切な塗料ポリマーであることができる。酸基含有ポリマーは、側鎖に酸の基をもつホモまたはコポリマーターポリマー、等を含む、例えば1個以上のモノマーから誘導されるもの、例えばアクリル酸、メタクリル酸のようなアルクアクリル酸を含むビニルモノマー、ポリエステルモノマー、アルキドモノマーおよびエポキシ樹脂モノマー、であることができる。大部分の好適な態様において、カルボン酸はロジンまたはその水素化誘導体を含んでなる。本明細書で使用される用語ロジンは、特定の種の樹木において造られる、表面の切り込みからのゴム浸出物の収穫物の製品を表す。ロジンは時々、松から得られる製品と限定的に定義される。しかし、本明細書で使用される総称的用語ロジン中に含まれる同様な製品はコンゴコーパル、カウリコーパル、ダマールおよびマニラゴムを含む。本明細書で使用されるロジンを得るその他の方法は、森林が伐採された後に、松の切り株から材木ロジンを溶解する、またはトール油のロジンを製造するためにクラフト紙製造工程の副産物を精製する工程を含む。ロジンは典型的には、樹脂酸、主として、多環式モノカルボン酸であるアビエチン酸、の混合物を含んでなる。従って、本明細書で使用されるロジンはまた、このような混合物を表す。本明細書で使用されるロジンはまた、合成により生成されるロジンまたは樹脂酸および、純粋なまたは、アビエチン酸のような実質的に純粋な樹脂酸を表す。ロジンの水素化誘導体は、部分的または全体に水素化されたロジンを含む。例えば、ロジンの主要成分は、2カ所のエチレン不飽和を含むアビエチン酸である。従って、部分的に水素化されたロジンは、アビエチン酸のエチレン不飽和部位の一つが水素化されたロジンを表し、他方、完全に水素化されたロジンは、アビエチン酸のエチレン不飽和部位の両方が水素化されたロジンを表すことができる。カルボン酸は好適には、約5~50重量の間、より好適には、約5~40重量の間、更に好適には、約10~30重量の間、そして更により好適には、約12~25重量の間の量で塗料組成物中に含まれる。金属酸化物化合物は好適には、酸化銅I、酸化銅II、酸化亜鉛、酸化鉄II、酸化鉄III、CaO、MgO、TiO2、MnO2の一つ以上から選択される。特に好適な金属酸化物化合物は酸化銅I、酸化亜鉛および酸化鉄IIIの一つ以上から選択される。少なくとも1種の金属酸化物化合物は好適には、約90重量まで、より好適には約80重量まで、そして最も好適には約70重量までの量で塗料組成物中に含まれる。少なくとも1種の金属酸化物化合物は好適には、少なくとも約10重量、より好適には少なくとも約20重量、そして更により好適には約30重量の量で塗料組成物中に含まれる。少なくとも一つの金属酸化物化合物は好適には、約20~70重量の間、より好適には約30~65重量の間、そして更により好適には約40~60重量の間の量で塗料組成物中に含まれる。脱水剤は好適には、組成物から水を除去することができるあらゆる物質である。脱水剤は好適には、無機化合物である。好適な脱水剤は、sylosiv、sylosivA4、無水石膏CaSO4、合成ゼオライト吸着剤商品名:MolecularSieve、等、オルソエステル、例えばオルソギ酸メチルおよびオルソ酢酸メチル、オルソホウ酸エステル、シリケートおよびイソシアネート商品名:AdditiveT1の1種以上を含む。とりわけ、無水石膏およびMolecularSieveは脱水剤として好適である。脱水剤は個々に、またはあらゆる組み合わせで使用することができる。脱水剤は好適には、約0.1~10重量の間の量で、より好適には約0.5~8重量の間の量で、そして更により好適には、約1~5重量の間の量で塗料組成物中に含まれる。本明細書で使用される用語アルクalkまたはアルキルは、別記されない限り、直鎖、分枝、環式または多環式部分またはそれらの組み合わせ物であり、また1~20個の炭素原子、好適には1~10個の炭素原子、より好適には1~8個の炭素原子、更により好適には1~6個の炭素原子、更により好適には1~4個の炭素原子を含む、飽和炭化水素基に関する。これらの基は、場合により、クロロ、ブロモ、ヨード、シアノ、ニトロ、OR19、OCOR20、COR21、COOR22、NR23R24、CONR25R26、SR27、COSR27、CSNR25R26、アリールまたはHetで置換されていてもよくここでR19~R27はそれぞれ独立に水素、アリールまたはアルキルを表す、そして/あるいは1個以上の酸素もしくは硫黄原子、またはシラノもしくはジアルキルシロキサン基が差しはさまれていることができる。このような基の例は独立に、メチル、エチル、n-プロピル、イソプロピル、n-ブチル、イソブチル、sec-ブチル、tert-ブチル、2-メチルブチル、ペンチル、イソ-アミル、ヘキシル、シクロヘキシル、3-メチルぺンチル、オクチル等から選択することができる。本明細書で使用される用語アルケニルは、直鎖、分枝、環式または多環式部分またはそれらの組み合わせ物であり、また2~18個の炭素原子、好適には2~10個の炭素原子、より好適には2~8個の炭素原子、更により好適には2~6個の炭素原子、更により好適には2~4個の炭素原子を含む、1個または数個の、好適には4個までの二重結合をもつ炭化水素基に関する。これらの基は場合により、ヒドロキシル、クロロ、ブロモ、ヨード、シアノ、ニトロ、OR19、OCOR20、COR21、COOR22、NR23R24、CONR25R26、SR27、COSR27、CSNR25R26、アリールまたはHetで置換されてもよくここでR19~R27はそれぞれ独立に、水素、アリールまたはアルキルを表す、そして/あるいは1個以上の酸素もしくは硫黄原子、またはシラノもしくはジアルキルシロキサン基が差しはさまれていることができる。このような基の例は、ビニル、アリル、イソプロペニル、ペンテニル、ヘキセニル、ヘプテニル、シクロプロペニル、シクロブテニル、シクロペンテニル、シクロヘキセニル、1-プロペニル、2-ブテニル、2-メチル-2-ブテニル、イソプレニル、ファルネシル、ゲラニル、ゲラニルゲラニル、等を含むアルケニル基から、独立に選択することができる。本明細書で使用される用語アルキニルは、直鎖、分枝、環式または多環式部分またはそれらの組み合わせ物であり、また2~18個の炭素原子、好適には2~10個の炭素原子、より好適には2~8個の炭素原子、更により好適には2~6個の炭素原子、更により好適には2~4個の炭素原子を有する、1個または数個の、好適には4個までの三重結合をもつ炭化水素基に関する。これらの基は場合により、ヒドロキシ、クロロ、ブロモ、ヨード、シアノ、ニトロ、OR19、OCOR20、COR21、COOR22、NR23R24、CONR25R26、SR27、COSR27、CSNR25R26、アリールまたはHetで置換されてもよくここでR19~R27はそれぞれ独立に、水素、アリールまたは低級アルキルを表す、そして/あるいは1個以上の酸素もしくは硫黄原子、またはシラノもしくはジアルキルシロキサン基が差しはさまれていることができる。このような基の例は、独立に、エチニル、プロピニル、プロパルギル、ブチニル、ペンチニル、ヘキシニル等を含むアルキニル基から選択することができる。本明細書で使用される用語アリールは、1個の水素の除去により芳香族炭化水素から誘導される有機基に関し、また各環に7員までの、あらゆる単環式、二環式または多環式炭素環を含み、ここで、その少なくとも1個の環は芳香族である。これらの基は場合により、ヒドロキシ、クロロ、ブロモ、ヨード、シアノ、ニトロ、OR19、OCOR20、COR21、COOR22、NR23R24、CONR25R26、SR27、COSR27、CSNR25R26、アリールまたはHetで置換されてもよくここでR19~R27はそれぞれ独立に、水素、アリールまたは低級アルキルを表す、そして/あるいは1個以上の酸素もしくは硫黄原子、またはシラノもしくはジアルキルシリコン基が差しはさまれていることができる。このような基の例は独立に、フェニル、p-トリル、4-メトキシフェニル、4-tert-ブトキシフェニル、3-メチル-4-メトキシフェニル、4-フルオロフェニル、4-クロロフェニル、3-ニトロフェニル、3-アミノフェニル、3-アセタミドフェニル、4-アセタミドフェニル、2-メチル-3-アセタミドフェニル、2-メチル-3-アミノフェニル、3-メチル-4-アミノフェニル、2-アミノ-3-メチルフェニル、2,4-ジメチル-3-アミノフェニル、4-ヒドロキシフェニル、3-メチル-4-ヒドロキシフェニル、1-ナフチル、2-ナフチル、3-アミノ-1-ナフチル、2-メチル-3-アミノ-1-ナフチル、6-アミノ-2-ナフチル、4,6-ジメトキシ-2-ナフチル、テトラヒドロナフチル、インダニル、ビフェニル、フェナントリル、アントリルまたはアセナフチル等から選択することができる。本明細書で使用される用語アラルキルは、そのアルキルとアリールが前記の定義と同様な意味をもち、またそれらのアルキルまたはアリール部分により隣接する基に結合されることができる式アルキル-アリールの基に関する。このような基の例は、独立に、ベンジル、フェネチル、ジベンジルメチル、メチルフェニルメチル、3-2-ナフチル-ブチル、等から選択することができる。本明細書に使用される時の用語Hetは、その環が窒素、酸素、硫黄から選択される1個以上のヘテロ原子およびそれらの混合物を含み、またその環が1個以上の二重結合を含むかまたは非芳香族、一部芳香族もしくは全部が芳香族の特性をもつことができる、4~12員、好適には4~10員の環系を含む。該環系は単環式、二環式または縮合であってもよい。本明細書に特定される各Het基は場合により、ハロ、シアノ、ニトロ、オキソ、低級アルキルそのアルキル基自体は場合により置換されても、または以下に定義されるような末端であってもよいOR19、OCOR20、COR21、COOR22、NR23R24、CONR25R26、SR27、COSR27またはCSNR25R26から選択される1個以上の置換基により置換されており、ここでR19~R27はそれぞれ独立に、水素、アリールまたは低級アルキルこのアルキル基自体は場合により置換されてもまたは以下に定義されるように末端であってもよいを表す。従って、用語Hetは、場合により置換されたアゼチジニル、ピロリジニル、イミダゾリル、インドリル、フラニル、オキサゾリル、イソオキサゾリル、オキサジアゾリル、チアゾリル、チアジアゾリル、トリアゾリル、オキサトリアゾリル、チアトリアゾリル、ピリダジニル、モルホリニル、ピリミヂニル、ピラジニル、キノリニル、イソキノリニル、ピペリジニル、ピラゾリルおよびピペラジニルのような基を含む。Hetにおける置換はHet環の炭素原子において、または、適当な場合には、1個以上のヘテロ原子において実施されることができる。Het基はまた、Nオキシドの形態にあることができる。疑念を回避するために、本明細書における複合基中のアルキル、アルケニル、アルキニル、アリールまたはアラルキルに対する言及は適宜に解釈されるべきであり、例えば、アミノアルキル中のアルキル、またはアルコキシ中のアルクの言及は、前記のアルクまたはアルキル等として解釈するべきである。オリゴマーまたはポリマー材料は、以下のモノマー:C1-C10アルキルC0-C10アルクアクリレート、トリアルキルまたはトリアルコキシシリルC0-C10アルクアクリレート、の1個以上から形成されることができる。特に好適なモノマーは、アルキルアクリレートおよびアルキルアルクアクリレート、例えばメチルアクリレート、エチルアクリレート、プロピルアクリレート、ブチルアクリレート、メチルメタアクリレート、エチルメタアクリレート、プロピルメタアクリレートおよびブチルメタアクリレートである。オリゴマーまたはポリマー材料はまた、塩化ビニル、ビニルエーテル、ビニルイソブチルエーテル、ビニルアセテート、ビニルアルコールを含むことができる。共結合剤は亜鉛アクリレートを含んでなることができる。結合剤は銅アクリレートを含んでなることができる。共結合剤は好適には不活性結合剤である。用語の不活性結合剤により、それは、その塗料が調製され、塗布され、または使用される条件下で、一般的な自己研磨性防汚塗料成分、例えば酸化亜鉛、酸化銅、酸化鉄、ロジン反応性カルボン酸基および二重結合を含む、チクソトロープ剤等に対して、化学的に反応性でない結合剤を意味する。共結合剤は好適には、更に、海水に関しても不活性であり、従って、海水への長期の曝露時に、塗料の過剰な膨張および/または水の取り込みおよび加水分解が起らない。一つの態様において、前記のように、カルボン酸はまた、好適にはその側鎖基上にカルボン酸官能基をもつポリマーまたはオリゴマーを含むことができる。従って、カルボン酸iおよび1種以上の共結合剤ivは双方とも、単一成分中に含まれることが可能である。言い換えると、カルボン酸官能基をもつポリマーまたはオリゴマーはまた、1種以上の共結合剤を表すことができる。更に、ロジンは共結合剤として働くことができる。従って、ロジンとしてカルボン酸iが選択される場合、ロジンもまた1種以上の共結合剤ivであることができる。塗料組成物は唯一の結合剤を含んでなることができる。しかし、一つの態様において、塗料組成物は2種以上の結合剤を含んでなることができる。結合剤は好適には、約0.1~20重量の間、より好適には約0.5~10重量の間、より好適には1~5重量の間の量で塗料組成物中に含まれる。塗料組成物は溶剤、顔料、チクソトロープ剤、殺生剤等のようなその他の成分を含むことができる。溶剤は例えば、キシレン、トルエン、ケトンアセトン、MIBK、MAK等、高沸点芳香族溶剤、エチルアセテートおよびブチルアセテートのような有機溶剤であることができる。顔料は酸化鉄III、二酸化チタン、酸化亜鉛等の1種以上から選択することができる。多数の顔料が金属酸化物化合物であることは当業者により認められると考えられる。本発明との関連において、このようなシナリオにおいて、顔料は金属酸化物化合物として処置されるべきであり、従ってカルボン酸を添加する前に組成物の脱水剤に添加するか、または脱水剤がカルボン酸に添加される後に組成物に添加されるべきであることが認められるべきである。一つの態様において、塗料組成物はまた、金属樹脂酸塩、例えば樹脂酸亜鉛、樹脂酸銅、樹脂酸カルシウムまたは樹脂酸マグネシウムを含むことができる。金属樹脂酸塩は約0.1~10重量の間、好適には約1~8重量の間、そして最も好適には約3~6重量の間の量で塗料組成物中に含まれることができる。本発明の第6の態様に従うと、3重量未満の金属カルボン酸塩を含む、カルボン酸と少なくとも1種の金属酸化物化合物を含んでなる塗料組成物、が提供される。塗料組成物は好適には、2.5重量未満、より好適には約2重量未満、更により好適には、約1.5重量未満の金属カルボン酸塩を含んでなる。特に好適な態様において、塗料組成物は1重量未満、より好適には約0.5重量未満の金属カルボン酸塩を含んでなる。塗料組成物は好適には、実質的に金属カルボン酸塩を含まない。カルボン酸は好適には、ロジンまたはその水素化誘導体であり、従って金属カルボン酸塩は好適には金属樹脂酸塩である。本発明はまた、本発明の前記の態様に従う塗料組成物で塗布された船舶または海洋構造物に及ぶ。本発明の、また更なる態様に従うと、iカルボン酸、ii少なくとも1種の金属酸化物化合物、iii脱水剤、およびiv少なくとも50重量の、バーサチック酸化のビニルエステルのモノマー単位から形成されるオリゴマーまたはポリマー組成物を含んでなる1種以上の結合剤:を含んでなる塗料組成物を形成する方法であって、成分iまたはiiのいずれかの添加の前に、成分iまたはiiの他方と脱水剤iiiを接触させる工程を含んでなる方法が提供される。本明細書に含まれるすべての特徴物は前記のあらゆる態様と、どんな組み合わせでも組み合わせることができる。本発明は、以下の、限定しない実施例に関して更に考察される。実施例において、以下の試験法を使用した:試験法缶の安定度:塗料組成物を40°Cにおける密閉缶中に保存し、定期的間隔で、ここでは18週後に粘度を測定した。粘度の測定:粘度を標準条件[ASTM試験法D2196-86]下で、HaakeVT181本体E30または100粘度計を使用して測定した。塗料paintsの研磨性の評価:侵食率は全試験にわたり1カ月当りの塗り厚の平均減少μm/月で表されるである。直径20cmのステンレス鋼の円板を標準対食システム乾燥塗り厚、300μmにより保護した。試験される自己研磨性塗料の2層を適用して、200~300μm間の総乾燥塗り厚を与えた。試験を20°Cの定温で、定常的に新たに入れ替えられる天然海水中で実施した。中心から9cmにおいて約34km/時間18ノットに対応する1000rpmで円板を回転した。塗料を丸1日乾燥させた後に、総乾燥塗り厚を2カ月毎に測定した。それは円板の中心からそれぞれ4,5および6,6および9cmの位置に配置された幾つかの固定点で測定された。塗料の防汚効果の評価:防汚効果は、対食塗料に対して、調製された塗料をパネルに適用し、フレーム上にパネルを固定し、活動シーズン中3月から10月、南部オランダ沖の海水入り江中に筏からそのフレームを浸漬することにより試験した。各試験はまた、無毒の対照で塗布されたパネルそれは4週間以内に海草および何かの生物により著しく汚染されたを含んだ。汚染率は汚染物で覆われた面積を記載することにより報告される。本実験で使用されたVeova9ホモポリマー溶液は以下のように調製された:キシレン18.505KgVeova974.019KgLuperoxDTA0.814Kgキシレン6.662KgLuperoxDTAはArkemaから市販の過酸化ジ-t-アミル溶液の、過酸化物重合開始剤である。工程1窒素下、そして一定の撹拌速度下で、キシレン充填物を含む反応器を135°Cに加熱する。工程2135°Cにおいて、モノマー混合物および重合開始剤を3時間にわたり一定速度で反応器中に添加する。添加が完了時に、反応器を135°Cに60分間保持する。工程30.15gのLuperoxDTAを添加し、60分後に添加を3回繰り返す。工程4110°Cに冷却し、キシレンで希釈する。工程5キシレンで粘度を調整する。調製後、74.6の固形分含量および49.4dPa.sの粘度Haake,23°Cをもつ溶液を得る。溶液のMwGPCにより、ポリスチレン基準を使用して測定は2.3の多分散性を伴って、7900である。あるいはまた、veovaポリマーまたはコポリマーは、国際公開出願第02/066529号パンフレット、とりわけ本文書の実施例中に記載されたように、溶液の共重合により調製することができる。実施例調合物1次に実施例調合物1の成分を調製法1に従って混合して、塗料1を形成した。調製法1の詳細は以下に詳述される。調製法1結果塗料1は研磨率および汚染率につき試験された。結果は次の表に与えられる。実施例調合物2~4更なる実施例調合物をそれぞれ、前記に考察の調製法1に従って、以下の成分を使用して調製した。実施例調合物2実施例調合物3実施例調合物4実施例5~7および対照例1~3以下の表は対照例1~3と並べた実施例5~7を示す。これらの実施例は代わりの共結合剤および防汚剤を含む塗料に対する比較のデータを示す。前記の表に明白に示されるように、自己研磨浸蝕率はveova結合剤を使用することにより著しく増加される。更に、防汚率はveova結合剤を使用することにより維持されるかまたは高められる。前記の実施例から認められるように、本発明に従う結合剤は海洋の自己研磨浸蝕性および/または防汚塗料に特に適し、また自己研磨率、亀裂に対する抵抗に関して特定の利点を提供し、また伝統的な高Mwコポリマーより高い容積固形分を含む塗料を与える。本出願物と関連して、本明細書と同時にまたはそれより以前に出願される、そして本明細書とともに公衆の査察に公開されるすべての論文および文書に注目され、またそれらすべての論文および文書の内容が、参照されることにより本明細書に引用されていることとされる。本明細書中に開示されたすべての特徴物あらゆる添付請求項、要約および図面を含むおよび/またはそのように開示されたあらゆる方法またはプロセスのすべての工程は、少なくとも幾つかのこのような特徴物および/または工程が相互に排他性である組み合わせ物を除き、どんな組み合わせでも組み合わせることができる。本明細書に開示された特徴物あらゆる添付請求項、要約および図面を含むはそれぞれ、明白に別記されない限り、同一の、同等なまたは同様な目的に役立つ、代わりの特徴物により置き換えられることができる。従って、明白に別記されない限り、開示される各特徴物は同等なまたは同様な特徴物の包括的系列のほんの一例である。本発明は以上の1種または複数の態様の詳細に限定はされない。本発明は、本明細書あらゆる添付請求項、要約および図面を含むに開示された特徴物のあらゆる新規なもの、またはあらゆる新規な組み合わせ物に、あるいは、そのように開示されたあらゆる方法またはプロセスの工程のあらゆる新規なもの、またはあらゆる新規な組み合わせ物に及ぶ。"